Patent RU-148506-U1 (RU)
Title: Молниезащитный трос (варианты)
IPC: H01B5/08
Filed: 2013-06-27
Granted: 2014-12-10
Abstract: Полезная модель относится к области электротехники. 
     Задачей заявляемой полезной модели является - увеличение стойкости молниезащитного троса к удару молнии, при выполнении всех технических требований, влияющих на надежность воздушной линии электропередачи. 
     Сущность заявляемой полезной модели заключается в следующем: 
     снижение контактных напряжений до минимальных значений, возможно лишь при линейном касании (ЛК) или поверхностном касании (ПК) между проволоками соседних слоев. Линейное касание обеспечивается при одинаковом шаге свивки, соответствующем подборе диаметров, свивкой всех проволок одновременно за одну технологическую операцию независимо от количества слоев. Молниезащитный трос содержит стальные оцинкованные проволоки по ГОСТ 7372-79 с цинковым покрытием по группе ОЖ, при номинальных их диаметрах 0,40÷4,50 мм, с покрытием толщиной 0,12÷0,35 мм и пластической деформацией изделия со степенью обжатия площади поперечного сечения изделия 2,0÷13%. 
     Отличается от ранее известных тем, что используются следующие разновидности каната типа ЛК для молниезащитного троса. 
     Однослойный канат типа ЛК-О свивают из проволок одинакового диаметра, которые свивают вокруг центральной проволоки, (фиг. 1). 
     ЛК-Р, свивают с разным, но кратным числом проволок по слоям вокруг центральной проволоки, второй слой состоит из четного числа проволок двух различных диаметров, чередующихся между собой, а на построение первого слоя идут проволоки одинакового диаметра, (фиг. 2). 
     ЛК-О, свивают с одинаковым числом проволок в каждом слое и отличными диаметрами проволок по слоям, вокруг центральной проволоки, (фиг. 3). 
     ЛК-З, свивают вокруг центральной проволоки, для обеспечения линейного касания между проволоками первого и второго слоев, используют проволоки заполнения, меньшего диаметра, чем основные, (фиг. 4). 
     ЛК-РО, свивают вокруг центральной проволоки, первый слой из проволок одинакового диаметра, второй слой состоит из проволок разного диаметра, чередующихся между собой, третий слой из проволок одинакового диаметра, (фиг. 5) 
     В канатах с ЛК проволок между слоями, шаги свивки проволок по слоям одинаковые, а углы свивок различные, увеличиваются от первого слоя к внешнему. 
     В целях повышения технического ресурса стальных тросов, тросы при их изготовлении в технологическом потоке подвергают силовому обжатию. В результате пластической деформации круглые проволоки приобретают фасонное сечение. Между проволоками в тросах ЛК создается уже не линейный контакт, а поверхностный контакт, что уменьшает износ проволок при взаимном их скольжении при изгибе троса. 
     Изготовление молниезащитного троса сводится к следующему, трос с одинаковым шагом свивки и с линейным касанием проволок свивается на традиционном канатном оборудовании, с последующей пластической деформацией по наружным поверхностям проволок, за одну технологическую операцию,, со степенью обжатия площади поперечного сечения изделия 2,0÷13%, в результате чего наружные, и проволоки внутренних слоев пластически деформированные. Увеличена площадь контакта между проволоками в повивах, и трос в целом уплотнен. 
     Заявленная полезная модель в которой используются отличные от ранее известных разновидности канатов типа ЛК, с увеличенной площадью контакта между проволоками в повивах, позволяет повысить стойкость молниезащитного троса к удару молнии, без снижения натяжения троса и обрыва проволок при разряде, при соблюдении всех технических требований, влияющих на надежность воздушных линий электропередачи.